(57)【要約】【課題】二層式の歯科補綴材において衛生上および強度の問題を伴うことなく長期的な安定性を改善することができる歯科補綴材の製造方法を提供する。【解決手段】骨枠部材と被覆材とからなる歯科補綴材の製造方法において、被覆材の熱膨張係数が骨枠部材の熱膨張係数よりも大きいものとされる。熱処理の前に骨枠材の露出部分の少なくとも大部分、好適には全露出部分を断熱ペースト材によって被覆する。【選択図】図２
2005066347.tif 000002
【特許請求の範囲】
【請求項１】
骨枠部材と被覆材とからなり被覆材の熱膨張係数が骨枠部材の熱膨張係数よりも大きい歯科補綴材の製造方法であり、熱処理の前に骨枠材の露出部分の少なくとも大部分、好適には全露出部分を断熱ペースト材によって被覆することを特徴とする方法。
【請求項２】
骨枠部材と被覆材とからなり被覆材の熱膨張係数が骨枠部材の熱膨張係数よりも小さい歯科補綴材の製造方法であり、熱処理の前に骨枠材の露出部分の少なくとも大部分、好適には全露出部分を断熱ペースト材によって被覆することを特徴とする方法。
【請求項３】
熱処理に際して硬化するために補綴材を加熱してそれに続いて冷却し、過熱は放射熱または対流熱によって行うことを特徴とする請求項１記載の方法。
【請求項４】
補綴材の加熱は補綴材の外部から行うことを特徴とする請求項１ないし３のいずれかに記載の方法。
【請求項５】
被覆材ならびに断熱ペースト材が共に骨枠部材を被覆および被包することを特徴とする請求項１ないし４のいずれかに記載の方法。
【請求項６】
被覆材は高低圧熱、温度、および／または光硬化性樹脂であることを特徴とする請求項１ないし５のいずれかに記載の方法。
【請求項７】
被覆材は少なくとも部分的にセラミック材料からなることを特徴とする請求項１ないし６のいずれかに記載の方法。
【請求項８】
骨枠部材の材料は金属または合金であることを特徴とする請求項１ないし７のいずれかに記載の方法。
【請求項９】
断熱ペースト材は０．２ないし１０ｍｍ、好適には０．５ないし２ｍｍ、特に約１ｍｍの層厚を有することを特徴とする請求項１ないし８のいずれかに記載の方法。
【請求項１０】
断熱ペースト材の使用によって加熱処理を行っている間の骨枠部材の温度が大幅にすなわち２０℃、好適には４０℃低減されることを特徴とする請求項１ないし９のいずれかに記載の方法。
【請求項１１】
断熱ペースト材はその過熱処理中の使用の後に機械的に除去するか、および／または洗浄除去することを特徴とする請求項１ないし１０のいずれかに記載の方法。
【請求項１２】
断熱ペースト材は少なくとも水、ジエチレングリコール、ならびに高耐熱性繊維からなることを特徴とする請求項１ないし１１のいずれかに記載の方法。
【請求項１３】
断熱ペースト材は充填材、特に層状シリカおよび／または着色材を含むことを特徴とする請求項１ないし１２のいずれかに記載の方法。
【請求項１４】
断熱ペースト材はポリエチレングリコールを含むことを特徴とする請求項１ないし１３のいずれかに記載の方法。
【請求項１５】
断熱ペースト材の熱伝導率は０．１Ｗ／ｃｍ℃よりも小さいことを特徴とする請求項１ないし１４のいずれかに記載の方法。
【請求項１６】
骨枠部材と被覆材とからなり骨枠部材と被覆材とからなり被覆材の熱膨張係数が骨枠部材の熱膨張係数よりも大きい歯科補綴材であり、特に熱処理中に骨枠部材の少なくとも大部分が、その部分が被覆材によって被覆されていない限り、断熱ペースト材によって被覆されていることを特徴とする方法。
【請求項１７】
断熱ペースト材は被覆材の熱伝導率より小さいかこれと等しい熱伝導率を有することを特徴とする請求項１６記載の補綴材。
【請求項１８】
骨枠部材が部分的に被覆材によって被覆されている歯科補綴材の熱処理中にそれ以外の骨枠部材の部分の少なくとも一部を被覆するための断熱ペースト材の使用方法。
【請求項１９】
少なくとも塗布の前に塗装可能状態である塗布要素と断熱ペースト材からなる歯科補綴材用の断熱ペースト材セット。
【請求項２０】
断熱ペースト材は０．５Ｗ／ｃｍ℃未満の熱伝導率を有することを特徴とする請求項１９記載の断熱ペースト材セット。
【請求項２１】
塗布要素は塗布する断熱ペースト材の表面のこて塗りが可能なへらまたは同様な形状体であることを特徴とする請求項１９または２０記載のセット。
【請求項２２】
塗布要素は断熱ペースト材が収容された噴霧器、チューブ、カートリッジ、または袋体として形成されることを特徴とする請求項１９ないし２１のいずれかに記載のセット。
【発明の詳細な説明】
【技術分野】
【０００１】
この発明は、請求項１前段に記載の歯科補綴材の製造方法に関する。
【背景技術】
【０００２】
この種の方法は、通常２つの材料を使用するものである。美観的な要求に対応するためならびに生物学的な適合性を達成するためにしばしば金属製骨枠部材の上に被覆樹脂が付加される。
【０００３】
被覆樹脂は通常光または熱、あるいは光と熱の組み合わせによって硬化される。このことは温度の上昇を伴うものである。金属製骨枠部材に着合している被覆樹脂の問題点は、金属と樹脂との間で異なった熱膨張係数である。加熱、すなわち正の温度上昇に際して被覆樹脂はまだ軟質であるのに対して、冷却に際してこれは硬化し、樹脂は冷却に際して金属よりも大きく収縮するため緊張が生じる。
【０００４】
樹脂の熱膨張係数がより大きいため、被覆材料内にひび割れが発生し、これは重合の直後、仕上げ後、あるいはしばらく時間をおいて発生することもある。この種のひびは実用上において細菌の増殖につながる危険がある。
【０００５】
衛生学上の問題以外にも被覆材の強度に障害が生じ、従って部材がはがれ落ちる危険性がある。特に、緊張の増加は補綴材の薄い部分、例えば歯間に発生する。
【０００６】
この種の問題を防止するため、樹脂の熱膨張係数を可能な限り使用される金属のものに整合させることが提案されている。しかしながら、機能上の理由から通常光り硬化性あるいは熱硬化性の重合樹脂を使用しなければならないため、この提案には物理的な理由から制約がある。
【０００７】
被覆樹脂を付加する前に金属性骨枠部材上に柔軟性を付加するとともに収縮する被覆樹脂のひび割れを防止するための補償層を設けることも可能である。
【０００８】
しかしながら、この種の解決方式は技術的に実現が困難で高コストとなり、加えて被覆樹脂の粘着性が低下する。
【発明の開示】
【発明が解決しようとする課題】
【０００９】
従って、本発明の目的は、二層式の歯科補綴材において衛生上および強度の問題を伴うことなく長期的な安定性を改善することができる、請求項１前段に記載の歯科補綴材の製造方法を提供することである。
【課題を解決するための手段】
【００１０】
前記の課題は本発明に従って請求項１によって解決される。下位請求項には好適な追加構成が示されている。
【００１１】
本発明に係る解決方式は、少なくとも重要な部分、すなわち特に露出している金属製骨枠部材の突出部分に断熱ペースト材を設けることからなる。断熱ペースト材は特に熱を伝導しやすい領域に断熱作用をもたらす。通常発生する対流または放射熱による加熱に際して、断熱ペースト材の使用により金属製骨枠材は被覆樹脂よりも加熱されない。温度差は、被覆樹脂のどの部分を測定するかによって、例えば４０℃となり得る。この方式によって、金属と樹脂との間の境界面の緊張が緩和される。例えばチタンは８．３５×１０−６／℃の線形の熱膨張係数を有している。これに対して多くの樹脂は５０ないし１００×１０−６／℃の線形の熱膨張係数を有している。
【００１２】
断熱ペースト材は約６０％の水分、約２０％のジエチレングリコール、ならびに約１％の高耐熱性繊維と、適宜な耐熱性充填材とからなることが好適である。
【００１３】
本発明によれば、断熱ペースト材の厚みは必要に応じて、すなわち緊張を伴わない硬化を達成するために必要な温度レベルの低下に応じて、広範に調節し得ることができることが理解される。金属骨枠材の表面の最高温度を１１０℃から７０℃に低下させることが必要である場合、市販の断熱ペースト材を使用して２ｍｍの材料厚とすれば充分である。
【００１４】
本発明によれば、金属が比較的高い熱容量を有することが好適である。例えば１０分となり得る加熱局面にわたって、金属製骨枠部材は断熱ペースト材によって被覆されていても周囲空気によって加熱される。しかしながら、断熱ペースト材の断熱作用によって加熱が抑制され、従って加熱局面の終末においても最高温度が周囲空気の温度よりも例えば３０℃低くなる。
【００１５】
補綴材のか焼後もその上に残留する断熱ペースト材によって、燃焼窯の外部において長時間冷却が達成され、すなわち断熱ペースト材は、補綴材全体あるいは補綴材の一部があまり急速に冷却されないことを保持する。この長時間冷却は従来燃焼窯内で実施されている。ここで補綴材は燃焼窯内に滞留し燃焼室内の温度が時間制御によって降下する。この長時間冷却は約１５分を要し、断熱ペースト材の使用によってこれを省略することができる。
【００１６】
本発明のその他の詳細、特徴ならびに利点は、添付図面を参照しながら以下に記述する実施例の説明によって明らかにされる。
【実施例】
【００１７】
実験により歯科補綴材に光および熱の組み合わせからなる重合が施された。
【００１８】
歯科補綴材は金属製骨枠材とこの金属性骨枠材を部分的に被覆する被覆樹脂からなる。被覆樹脂としてはポリメタクリル酸メチルに基づいた歯科用重合材が使用された。
【００１９】
図１に示されている光局面Ｉにおいて、歯科補綴材に光照射が行われた。ここで、被覆材の表面温度Ｔ１０、すなわち周囲温度が測定され、さらに橋脚歯（ｂｒｉｄｇｅ  ａｂｕｔｍｅｎｔ）上と金属／被覆材上の温度Ｔ１２が測定された。
【００２０】
さらに、被覆が施されていない橋脚歯自体上の温度Ｔ１４が測定された。
【００２１】
光局面Ｉの開始時の初期温度は以下のようであった：
Ｔ１０：３４℃
Ｔ１２：３２℃
Ｔ１４：３２℃
【００２２】
Ｔ１０は通常室温であり、そうでない場合は蓋を開けた状態の窯の稼動温度である。
【００２３】
光局面Ｉの後に温度上昇局面ＩＩが続き、それに続いて加熱局面ＩＩＩにおいて緩やかな変動に温度が保持され、さらに冷却局面ＩＶにおいて冷却が実施される。
【００２４】
各局面の終末において以下の温度が測定された。
【００２５】
【表１】
2005066347.tif 000003
【００２６】
次に、同様な歯科補綴材に本発明に係る断熱ペースト材を設けた。これには、イボクラール・ビバデント社製のＳＲアドロ・テルモガード断熱ペースト材を使用した。
【００２７】
以下の表によって、図１と同じ条件が選択された温度変化が示される：
【００２８】
【表２】
2005066347.tif 000004
【００２９】
示されているように、温度Ｔ１４すなわち断熱ペースト材によって被覆されている金属製骨枠材の温度は図１の実施例と比べて大幅に低く保持されている。
【００３０】
視覚的な検査の結果、緊張によるひび割れの傾向が顕著に低減された。
【図面の簡単な説明】
【００３１】
【図１】本発明の断熱ペースト材を使用しない４節ブリッジの温度経移を示す説明図である。
【図２】本発明に係る断熱ペースト材を使用した際の図１と同様の温度経移を示す説明図である。
【図１】
2005066347.tif 000005
【図２】
2005066347.tif 000006